"下記一般式1で表されるポリエチレンオキサイド変性ビスフェノールA型ジメタアクリレートA式中、R1、R2はそれぞれ独立に水素原子またはメチル基、m及びnは、それぞれ独立して5~10の正数を表すを30~70質量部、フェニルエーテル構造を有するモノメタアクリレートBを3~50質量部、3個以上のメタアクリロイル基を有し、且つカプロラクトンまたはエチレンオキサイドにて変性された多官能メタアクリレートCを3~20質量部、テトラメチレングリコール構造を有するウレタンメタアクリレートオリゴマーDを3~20質量部、及び光重合開始剤Eを1~10質量部、それぞれ含有する基材上に成型する光学レンズシート用エネルギー線硬化型樹脂組成物。フェニルエーテル構造を有するメタアクリレートBがフェノキシエチルアクリレート、フェノキシポリエトキシアクリレート、o-フェニルフェノールメタアクリレート、o-フェニルフェノールモノエトキシメタアクリレート、o-フェニルフェノールポリエトキシメタアクリレート、p-フェニルフェノールメタアクリレート、p-フェニルフェノールモノエトキシメタアクリレート、p-フェニルフェノールポリエトキシメタアクリレートからなる群から選択される1種以上である請求項1に記載のエネルギー線硬化型樹脂組成物。テトラメチレングリコール構造を有するウレタンメタアクリレートオリゴマーDが分子量500~1000のジオール化合物とポリイソシアネート化合物と水酸基含有メタアクリレートとを反応させて得られるウレタンアクリレートオリゴマーである請求項1に記載のエネルギー線硬化型樹脂組成物。ポリイソシアネート化合物が環構造を有する請求項1乃至請求項3に記載のエネルギー線硬化型樹脂組成物。E型粘度計で測定した25°Cでの粘度が2000mPas以下である請求項1乃至請求項4のいずれか一項に記載のエネルギー線硬化型樹脂組成物。請求項5に記載の硬化物を有する光学レンズシート。本発明の目的は、レンチキュラーレンズ、プリズムレンズ、マイクロレンズ等の基材上に成型する光学レンズシートに適した樹脂組成物や、光線透過率、金型離型性に優れ、耐久性耐擦傷性、耐スクラッチ性の高い硬化物を提供するものである。本発明者らは、前記課題を解決するため鋭意研究の結果、特定の組成を有する紫外線硬化性樹脂組成物及びその硬化物が前記課題を解決することを見出し、本発明を完成させた。即ち、本発明は1下記一般式1で表されるポリエチレンオキサイド変性ビスフェノールA型ジメタアクリレートA式中、R1、R2はそれぞれ独立に水素原子またはメチル基、m及びnは繰り返し数であって、それぞれ独立して5~10の正数を表すを30~70質量部、フェニルエーテル構造を有するモノメタアクリレートBを3~50質量部、3個以上のメタアクリロイル基を有し、且つカプロラクトンまたはエチレンオキサイドにて変性された多官能メタアクリレートCを3~20質量部、テトラメチレングリコール構造を有するウレタンメタアクリレートオリゴマーDを3~20質量部、及び光重合開始剤Eを1~10質量部をそれぞれ含有する基材上に成型する光学レンズシート用エネルギー線硬化型樹脂組成物。2フェニルエーテル構造を有するメタアクリレートBがフェノキシエチルアクリレート、フェノキシポリエトキシアクリレート、o-フェニルフェノールメタアクリレート、o-フェニルフェノールモノエトキシメタアクリレート、o-フェニルフェノールポリエトキシメタアクリレート、p-フェニルフェノールメタアクリレート、p-フェニルフェノールモノエトキシメタアクリレート、p-フェニルフェノールポリエトキシメタアクリレートからなる群より選ばれる1以上であることを特徴とする1に記載のエネルギー線硬化型樹脂組成物。3テトラメチレングリコール構造を有するウレタンメタアクリレートオリゴマーDが分子量500~1000のジオール化合物とポリイソシアネート化合物と水酸基含有メタアクリレートとを反応させて得られるウレタンアクリレートオリゴマーである1に記載のエネルギー線硬化型樹脂組成物。4ポリイソシアネート化合物が環構造を有する乃至に記載のエネルギー線硬化型樹脂組成物。5E型粘度計で測定した25°Cでの粘度が2000mPas以下である1乃至4のいずれか一項に記載のエネルギー線硬化型樹脂組成物。65に記載の硬化物を有する光学レンズシート。本発明の樹脂組成物は、安定性が良く、金型からの離型性、型再現性、基材フィルムとの密着性が良い。また、耐久性耐擦傷性、耐スクラッチ性に優れている。そのため特にレンチキュラーレンズ、プリズムレンズ、マイクロレンズ等の基材上に成型する光学レンズシートに適している。本発明において用いられる繰り返し数の合計前記一般式1においてmnが10~20であるポリエチレンオキサイド変性ビスフェノールA型ジメタアクリレートAは硬化物の耐擦傷性耐スクラッチ性を向上させる働きがある。繰り返し数の合計が10~20以外では、硬いものの、脆い硬化物となってしまう。具体例としては、エトキシ10モル変性ビスフェノールAジメタアクリレート、エトキシ18モル変性ビスフェノールAジメタアクリレート、エトキシ20モル変性ビスフェノールAジメタアクリレート等を挙げることができ、これらは市販品として容易に入手可能である。具体的には第一工業製薬株製ニューフロンティアBPE-10一般式1においてR1=H、R2=H、m=5、n=5、第一工業製薬株製ニューフロンティアBPEM-10R1=CH3、R2=CH3、m=5、n=5、第一工業製薬株製ニューフロンティアBPE-20一般式1においてR1=H、R2=H、m=10、n=20、日立化成工業株製ファンクリルFA-321AR1=H、R2=H、m=5、n=5、日立化成工業株製ファンクリルFA-3218AR1=H、R2=H、m=9、n=9、日立化成工業株製ファンクリルFA-321MR1=CH3、R2=CH3、m=5、n=5、日立化成工業株製ファンクリルFA-3218MR1=CH3、R2=CH3、m=9、n=9、新中村化学工業株NKエステルA-BPE-10R1=H、R2=H、m=5、n=5、新中村化学工業株NKエステルA-BPE-20一般式1においてR1=H、R2=H、m=10、n=20、新中村化学工業株NKエステルBPE-500R1=CH3、R2=CH3、m=5、n=5、新中村化学工業株NKエステルBPE-900R1=CH3、R2=CH3、m=8、n=9、日油株ブレンマーPDBE-450R1=CH3、R2=CH3、m=5、n=5、サートマー製SR602R1=H、R2=H、m=5、n=5、サートマー製SR480R1=CH3、R2=CH3、m=5、n=5、MIWON製MIRAMERM2100R1=H、R2=H、m=5、n=5等が挙げられる。本発明の樹脂組成物に使用するフェニルエーテル構造を有するメタアクリレートBとしては、以下のものを挙げることができる。p-クミルフェノキシエチレングリコールメタアクリレート、トリブロモフェニルメタアクリレート、エトキシ変性トリブロモフェニルメタアクリレート、プロポキシ変性トリブロモフェニルメタアクリレート、フェノキシヒドロキシプロピルメタアクリレート、フェノキシポリエチレンメタアクリレート、ノニルフェノキシポリエチレングリコールメタアクリレート、ノニルフェノキシポリプロピレングリコールメタアクリレート、フェノキシエチルメタアクリレート、フェノキシポリエトキシメタアクリレート、ノニルフェノールメタアクリレート、エトキシ変性ノニルフェノールメタアクリレート、ポリエトキシ変性ノニルフェノールメタアクリレート、o-フェニルフェノールメタアクリレート、o-フェニルフェノールモノエトキシメタアクリレート、o-フェニルフェノールポリエトキシメタアクリレート、p-フェニルフェノールメタアクリレート、p-フェニルフェノールモノエトキシメタアクリレート、p-フェニルフェノールポリエトキシメタアクリレート、o-フェニルフェノールエポシキメタアクリレート、p-フェニルフェノールエポキシメタアクリレート等を挙げることができる。特にフェノキシエチルメタアクリレート、o-フェニルフェノールモノエトキシメタアクリレート、o-フェニルフェノールポリエトキシメタアクリレートが好ましい。これらフェニルエーテル構造を有するメタアクリレートは、単独で用いてもよいし、複数種を混合して使用することができる。3個以上のメタアクリロイル基を有し、且つカプロラクトンまたはエチレンオキサイドにて変性された多官能メタアクリレートCは硬化物の耐擦傷性耐スクラッチ性を向上させる働きがある。カプロラクトンまたはエチレンオキサイドにて変性されていないものを使用した場合、硬化物が硬いものの、脆くなってしまう。3個以上のメタアクリロイル基を有し、且つカプロラクトンまたはエチレンオキサイドにて変性された多官能メタアクリレートCの具体例としては、ポリエトキシ変性トリメチロールプロパントリメタアクリレート、ポリエトキシ変性ペンタエリスリトールテトラメタアクリレート、ポリエトキシ変性グリセロールトリメタアクリレート、ポリエトキシ変性ジペンタエリスリトールペンタメタアクリレート、ポリエトキシ変性ジペンタエリスリトールヘキサメタアクリレート、ポリカプロラクトン変性トリメチロールプロパントリメタアクリレート、ポリカプロラクトン変性ジペンタエリスリトールペンタメタアクリレート、ポリエトキシ変性ジペンタエリスリトールペンタメタアクリレート、ポリカプロラクトン変性ジペンタエリスリトールヘキサメタアクリレート、ポリエトキシ変性ジペンタエリスリトールヘキサメタアクリレート、カプロラクトン変性トリスアクリロキシエチルイソシアヌレート、ポリカプロラクトン変性トリスアクリロキシエチルイソシアヌレート、ポリエトキシ変性トリスアクリロキシエチルイソシアヌレート等が挙げることができる。特に、ポリエトキシ変性トリメチロールプロパントリメタアクリレート、ポリカプロラクトン変性トリスアクリロキシエチルイソシアヌレート、ポリカプロラクトン変性ジペンタエリスリトールペンタメタアクリレート、ポリカプロラクトン変性ジペンタエリスリトールヘキサメタアクリレートが好ましい。本発明の樹脂組成物に含有されるテトラメチレングリコール構造を有するウレタンメタアクリレートオリゴマーDも硬化物の耐擦傷性耐スクラッチ性を向上させる働きがある。具体例としては、例えば、ジオール化合物と有機ポリイソシアネートを反応させ、次いで水酸基含有メタアクリレートを付加した反応物等が挙げられる。本発明において使用することのできるジオール化合物としては、例えば、ポリテトラメチレングリコール、3-メチルテトラメチレングリコール等を挙げることができる。それぞれ任意の分子量のジオール化合物を市販品として容易に入手できるが、本発明では特に、分子量500~1000のポリテトラメチレンジオール化合物が好ましい。本発明において使用することのできる有機ポリイソシアネートとしては、例えば、テトラメチレンジイソシアネート、ヘキサメチレンジイソシアネート、2,2,4-トリメチルヘキサメチレンジイソシアネート、2,4,4-トリメチルヘキサメチレンジイソシアネート等の鎖状飽和炭化水素イソシアネート、イソホロンジイソシアネート、ノルボルナンジイソシアネート、ジシクロヘキシルメタンジイソシアネート、メチレンビス4-シクロヘキシルイソシアネート、水添ジフェニルメタンジイソシアネート、水添キシレンジイソシアネート、水添トルエンジイソシアネート等の環状飽和炭化水素イソシアネート、2,4-トリレンジイソシアネート、1,3-キシリレンジイソシアネート、p-フェニレンジイソシアネート、3,3’-ジメチル-4,4’-ジイソシアネート、6-イソプロピル-1,3-フェニルジイソシアネート、1,5-ナフタレンジイソシアネート等の芳香族ポリイソシアネート等を挙げることができ、環状飽和炭化水素イソシアネートが好ましく、中でもトリレンジイソシアネートもしくはイソホロンジイソシアネートが好ましい。本発明において使用することのできる水酸基含有メタアクリレートの具体例としては、例えば、2-ヒドロキシエチルメタアクリレート、2-ヒドロキシプロピルメタアクリレート、1,4-ブタンジオールメタアクリレート、ポリエチレングリコールモノメタアクリレート、ポリプロピレングリコールモノメタアクリレート、ペンタエリスリトールトリメタアクリレート、2-ヒドロキシエチルメタアクリレートのε-カプロラクトン付加物、2-ヒドロキシ-3-フェニルオキシプロピルメタアクリレート等を挙げることができ、2-ヒドロキシエチルメタアクリレートが好ましい。本発明に使用するテトラメチレングリコール構造を有するウレタンメタアクリレートオリゴマーDは、前記ジオール化合物と有機ポリイソシアネートと水酸基含有メタアクリレートを用いて常法で合成することにより得ることができる。即ち、例えば、ジオール化合物と有機ポリイソシアネートとを付加することにより反応物Iを得て、次いで反応物Iに水酸基含有メタアクリレートを付加することによりウレタンメタアクリレートが得られる。反応物Iの合成に際しては、前記ジオールの水酸基1当量に対して、有機ポリイソシアネートのイソシアネート基1.1~2.0当量を通常反応させ、1.3~2.0当量を反応させることが好ましい。反応温度は、通常60~100°Cである。イソシアネート基が反応前の5.0重量以下となったときを反応終点とする。なお反応に際しては粘度を下げるために、反応に関与しない化合物を希釈剤として添加することも出来る。具体的には、水酸基を持たない構造のメタアクリレートを希釈剤として用いることができる。反応物Iと水酸基含有メタアクリレートの反応においては、反応物Iのイソシアネート基1当量あたり、通常、水酸基含有メタアクリレートの水酸基0.95~1.1当量を反応させる。反応温度は、通常60~100°Cである。イソシアネート基が反応前の0.1重量以下となったときを反応終点とする。なお、これら反応を促進するために、例えば、トリエチルアミン、ベンジルメチルアミン等の第3級アミン類、ジブチルスズジラウリレート、ジオクチルスズジラウリレート等のジラウリレート化合物を触媒として用いられる場合があるが、本発明では、近年の環境への配慮の高まり、法規制の厳格化により、スズ含有の触媒は使用しない。また、反応中の重合を防止するために、例えば、ハイドロキノン、ハイドロキノンモノメチルエーテル、p-メトキシフェノール、p-ベンゾキノン等の重合禁止剤を用いることができる。重合禁止剤の添加量は反応混合物全体に対して通常0.001~5重量であり、0.01~1重量であることが好ましい。なお、本発明の樹脂組成物においては、テトラメチレングリコール構造を有するウレタンメタアクリレートオリゴマーDは単独で用いても良いし、複数種を混合して用いても良い。本発明の樹脂組成物に含有される光重合開始剤Eとしては、ベンゾイン、ベンゾインメチルエーテル、ベンゾインエチルエーテル、ベンゾインプロピルエーテル、ベンゾインイソブチルエーテル等のベンゾイン類;アセトフェノン、2,2-ジエトキシ-2-フェニルアセトフェノン、2,2-ジエトキシ-2-フェニルアセトフェノン、1,1-ジクロロアセトフェノン、2-ヒドロキシ-2-メチル-フェニルプロパン-1-オン、ジエトキシアセトフェノン、1-ヒドロキシシクロヘキシル-フェニルケトン、2-メチル-1-4-メチルチオフェニル-2-モルホリノプロパン-1-オン、オリゴ[2-ヒドロキシ-2-メチル-1-[4-1-メチルビニルフェニル]プロパノン]等のアセトフェノン類;2-エチルアントラキノン、2-t-ブチルアントラキノン、2-クロロアントラキノン、2-アミルアントラキノン等のアントラキノン類;2,4-ジエチルチオキサントン、2-イソプロピルチオキサントン、2-クロロチオキサントン等のチオキサントン類;アセトフェノンジメチルケタール、ベンジルジメチルケタール等のケタール類;ベンゾフェノン、4-ベンゾイル-4’-メチルジフェニルサルファイド、4,4’-ビスメチルアミノベンゾフェノン等のベンゾフェノン類;2,4,6-トリメチルベンゾイルジフェニルホスフィンオキサイド、ビス2,4,6-トリメチルベンゾイル-フェニルホスフィンオキサイド、ジフェニル-2,4,6-トリメチルベンゾイルフォスフィンオキシド等のホスフィンオキサイド類等を挙げることができる。好ましくは、アセトフェノン類であり、さらに好ましくは2-ヒドロキシ-2-メチル-フェニルプロパン-1-オン、1-ヒドロキシシクロヘキシル-フェニルケトンを挙げることができる。なお、本発明の樹脂組成物においては、光重合開始剤Eは単独で用いてもよいし、複数種を混合して用いてもよい。また本発明の樹脂組成物には、得られる本発明の樹脂組成物の粘度、屈折率、密着性などを考慮して、成分A、成分B、成分C、成分D以外のメタアクリレートを単独あるいは二種類以上を混合して使用してもよい。該メタアクリレートとしては、単官能メタアクリレート、2官能メタアクリレート、分子内に3個以上のメタアクリロイル基を有する多官能メタアクリレート、ポリエステルメタアクリレート、エポキシメタアクリレート等を使用することができる。単官能メタアクリレートとしては、例えば、イソボルニルメタアクリレート、ジシクロペンタニルメタアクリレート、ジシクロペンテニルメタアクリレート、ジシクロペンテニロキシエチルメタアクリレート、シクロヘキシルメタアクリレート等の脂環式メタアクリレート、ベンジルメタアクリレート、エトキシ変性クレゾールメタアクリート、プロポキシ変性クレゾールメタアクリレート、ネオペンチルグリコールベンゾエートメタアクリレート、モルホリンメタアクリレート等の芳香環を有するメタアクリレート、カプロラクトンメタアクリレート、テトラヒドロフルフリルメタアクリレート、カプロラクトン変性テトラヒドロフルフリルメタアクリレート等の複素環を有するメタアクリレート、イミド環構造を有するイミドメタアクリレート、ブタンジオールモノメタアクリレート、2-ヒドロキシエチルメタアクリレート、2-ヒドロキシプロピルメタアクリレート、2-ヒドロキシブチルメタアクリレート、4-ヒドロキシブチルメタアクリレート、ジプロピレングリコールメタアクリレート等の水酸基を有するメタアクリレート、ジメチルアミノエチルメタアクリレート、ブトキシエチルメタアクリレート、イソブチルメタアクリレート、t-ブチルメタアクリレート、オクタフルオロペンチルメタアクリレート、オクチルメタアクリレート、デシルメタアクリレート、イソデシルメタアクリレート、イソオクチルメタアクリレート、2-エチルヘキシルメタアクリレート、ステアリルメタアクリレート、イソステアリルメタアクリレート、イソミリスチルメタアクリレート、ラウリルメタアクリレート等のアルキル基を有するメタアクリレート、エトキシジエチレングリコールメタアクリレート、2-エチルヘキシルカルビトールメタアクリレート、ポリエチレングリコールメタアクリレート、ポリプロピレングリコールメタアクリレート等の多価アルコールのメタアクリレート等を挙げることができる。2官能メタアクリレートとしては、ヒドロピバルアルデヒド変性トリメチロールプロパンジメタアクリレート、エトキシ変性ビスフェノールAジメタアクリレート、プロポキシ変性ビスフェノールAジメタアクリレート、エトキシ変性ビスフェノールFジメタアクリレート、プロポキシ変性ビスフェノールFジメタアクリレート、エトキシ変性ビスフェノールSジメタアクリレート、プロポキシ変性ビスフェノールSジメタアクリレート、ビスフェノールAポリエトキシジメタアクリレート、ビスフェノールAポリプロポキシジメタアクリレート、ビスフェノールFポリエトキシジメタアクリレート、ヘキサヒドロフタル酸ジメタアクリレート等の芳香環を有するメタアクリレート、ジアクリル化イソシアヌレート等のイソシアネートのアクリル化物、1,4-ブタンジオールジメタアクリレート、1,6-ヘキサンジオールジメタアクリレート、1,9-ノナンジオールジメタアクリレート等の直鎖メチレン構造を有するメタアクリレート、トリシクロデカンジメタノールメタアクリレート、ジシクロペンタニルジアクリレート等の脂環式メタアクリレート、エチレングリコールジメタアクリレート、ポリエチレングリコールジメタアクリレート、プロピレングリコールジメタアクリレート、ポリプロピレンジメタアクリレート等の多価アルコールのジメタアクリレート等を挙げることができる。分子内に3個以上のメタアクリロイル基を有する多官能メタアクリレートとしては、トリスアクリロキシエチルイソシアヌレート等のイソシアヌレート環を有する多官能メタアクリレート、ペンタエリスリトールトリメタアクリレート、ペンタエリスリトールテトラメタアクリレート、ジペンタエリスリトールヘキサメタアクリレート、ジペンタエリスリトールペンタメタアクリレート、トリペンタエリスリトールヘキサメタアクリレート、トリペンタエリスリトールペンタメタアクリレート、トリメチロールプロパントリメタアクリレート、ジトリメチロールプロパンテトラメタアクリレート等の多価アルコールの多官能メタアクリレートを挙げることができる。ポリエステルメタアクリレートとしては、ジオール化合物と二塩基酸又はその無水物との反応物であるポリエステルジオールと、メタアクリル酸の反応物等が挙げられる。エポキシメタアクリレートとしては、ビスフェノールA型エポキシ樹脂、ビスフェノールF型エポキシ樹脂、フェノールノボラック型エポキシ樹脂、ビスフェノールAのプロピレンオキサイド付加物の末端グリシジルエーテル、フルオレンエポキシ樹脂、ビスフェノールS型エポキシ樹脂等のエポキシ樹脂類とメタアクリル酸との反応物等を挙げることができる。本発明の樹脂組成物の各成分の使用割合は、所望の屈折率やガラス転移温度Tgや粘度や密着性等を考慮して決められるが、成分A成分B成分C成分Dを100質量部とした場合に、成分Aの含有量は30~70質量部であり、好ましくは40~65質量部である。成分Bの含有量は3~50質量部であり、好ましくは10~45質量部である。成分Cの含有量は3~20質量部であり、好ましくは5~15質量部である。成分Dの含有量は3~20質量部であり、好ましくは5~15質量部である。成分Eは成分A成分B成分C成分Dの総量100質量部に対して、1~10質量部であり、好ましくは3~7質量部である。本発明の樹脂組成物には、前記成分以外に取り扱い時の利便性等を改善するために、離型剤、消泡剤、レベリング剤、光安定剤、酸化防止剤、重合禁止剤、帯電防止剤等を状況に応じて併用して含有することができる。更に、必要に応じて、アクリルポリマー、ポリエステルエラストマー、ウレタンポリマー及びニトリルゴム等のポリマー類も添加することができる。溶剤を加えることもできるが、溶剤を添加しないものが好ましい。本発明の樹脂組成物は、各成分を常法に従い混合溶解することにより調製することができる。例えば、撹拌装置、温度計のついた丸底フラスコに各成分を仕込み、40~80°Cにて0.5~6時間撹拌することにより得ることができる。本発明の樹脂組成物の粘度は、基材上に成型する光学レンズを製造する際の形状の転写性や加工性の作業性に適した粘度として、E型粘度計TV-200:東機産業社製を用いて測定した粘度が25°Cで2000mPas以下である組成物が好ましい。本発明の樹脂組成物はエネルギー線によって容易に硬化させることができる。ここでエネルギー線の具体例としては、紫外線、可視光線、赤外線、X線、ガンマー線、レーザー光線等の電磁波、アルファー線、ベータ線、電子線等の粒子線等が挙げられる。本発明においては、これらのうち、紫外線、レーザー光線、可視光線、または電子線が好ましい。常法に従い、本発明の樹脂組成物に前記エネルギー線を照射することにより、本発明の硬化物を得ることができる。本発明の樹脂組成物の屈折率は通常1.51~1.59であり、好ましくは1.53~1.57である。屈折率はアッベ屈折率計型番:DR-M2、株アタゴ製等で測定することができる。本発明の基材上に成型する光学レンズは、例えば、レンチキュラーレンズ、プリズムレンズ等の形状を有するスタンパー上に塗布して該樹脂組成物の層を設け、その層の上に透明基材であるバックシート例えば、ポリメタクリル樹脂、ポリカーボネート樹脂、ポリスチレン樹脂、ポリエステル樹脂、又はこれらポリマーのブレンド品等からなるフィルムまたは易接着処理等の処理が為されたガラス基板を接着させ、次いで該透明基材側から高圧水銀灯等によりエネルギー線を照射して該樹脂組成物を硬化させた後、該スタンパーから硬化物を剥離して得ることができる。本発明の光学レンズシートには、どのような製造法で作られるものも含まれるが、例えば、レンチキュラーレンズ、プリズムレンズ等の形状を有するスタンパー上に塗布して該樹脂組成物の層を設け、その層の上に透明基材であるバックシート例えば、ポリメタクリル樹脂、ポリカーボネート樹脂、ポリスチレン樹脂、ポリエステル樹脂、又はこれらポリマーのブレンド品等からなるフィルムまたは易接着処理等の処理が為されたガラス基板を接着させ、次いで該透明基材側から高圧水銀灯等によりエネルギー線を照射して該樹脂組成物を硬化させた後、該スタンパーから硬化物を剥離して得ることができる。次に、実施例により本発明を更に詳細に説明する。本発明は以下の実施例によって何ら限定されるものではない。なお、数値の単位部は質量部を示す。以下の実施例に示すような組成にて本発明の紫外線硬化型樹脂組成物及び硬化物を得た。又、樹脂組成物及び硬化膜についての評価方法及び評価基準は以下の通り行った。1粘度:E型粘度計TV-200:東機産業株製を用い、25°Cにて測定した。2屈折率25°C:硬化した紫外線硬化性樹脂層の屈折率25°Cをアッベ屈折率計DR-M2:株アタゴ製で測定した。2離型性:硬化した樹脂を金型より離型させるときの難易度を表す。○金型からの離型が良好である△離型がやや困難あるいは離型時に剥離音がある×離型が困難あるいは型残りがある3型再現性:基材上に紫外線硬化型樹脂層を塗布成型し、高圧水銀灯80W/cm、オゾンレスで1000mJ/cm2の照射を行い硬化させた。硬化した紫外線硬化型樹脂層の表面形状と金型の表面形状を観察した。○再現性良好である×再現性が不良である4密着性:型再現性評価で用いたサンプルにて、JISK5600-5-6に準じて密着性評価を行った。評価結果は0~2を○とし、3~5を×とした。6耐擦傷性:PET基材上に金型を使いプリズム形状を附形し試験片を作製。試験片上に拡散シートのマット面を合わせ、さらにその上に100gの分銅を載せ、プリズムパターンと垂直方向に拡散シートを引っ張った際に発生する擦り傷を観察した。拡散シートには市販品Haze値50を使用した。○傷無し~僅かに傷有り×傷有り実施例1成分AとしてニューフロンティアBPE-10第一工業製薬株製:ビスフェノールAポリエトキシジアクリレート一般式1においてR1=H、R2=H、m=5、n=5を40部、成分BとしてニューフロンティアPHE第一工業製薬株製:フェノキシエチルアクリレートを5部、同じく成分BとしてKAYARADOPP-1.5日本化薬株製:o-フェニルフェノールポリエトキシアクリレートを40部、成分CとしてKAYARADTHE-330日本化薬株製:トリメチロールプロパンポリエトキシトリアクリレートを10部、成分DとしてKAYARADUX-0937日本化薬株製:ポリエーテルウレタンアクリレートオリゴマーを5部、成分EとしてIrgacure184BASFジャパン株製:1-ヒドロキシ-シクロヘキシルフェニルケトンを5部、60°Cに加温、混合し、本発明の樹脂組成物を得た。この樹脂組成物に高圧水銀ランプで1000mJ/cm2の照射量の紫外線を照射して硬化膜を得て屈折率を測定した。また、この樹脂組成物をプリズムレンズ金型の上に膜厚が約50μmになるように塗布し、その上に基材として易接着PETフィルム東洋紡コスモシャインA4300、100μm厚を接着させ、更にその上から高圧水銀ランプで1000mJ/cm2の照射量の紫外線を照射させ、硬化させた後剥離して、本発明のプリズムレンズシートを得た。評価結果粘度:300mPas、屈折率:1.557、離型性:○、型再現性:○、密着性:○、耐擦傷性:○実施例2成分AとしてニューフロンティアBPE-10を60部、成分BとしてニューフロンティアPHE-2第一工業製薬株製:フェノキシジエトキシアクリレートを10部、成分CとしてKAYARADDPCA-60日本化薬株製:ジペンタエリスリトールポリカプロラクトンヘキサアクリレートを15部、成分DとしてKAYARADUX-0937を15部、成分EとしてDarocur1173BASFジャパン株製:2-ヒドロキシ-2-メチル-1-フェニル-プロパン-1-オンを5部、60°Cに加温、混合し、本発明の樹脂組成物を得た。また、実施例1と同様にして得た樹脂層の屈折率を測定した。得られた樹脂組成物を用いて実施例1と同様にして本発明のプリズムレンズシートを得た。評価結果粘度:800mPas、屈折率:1.531、離型性:○、型再現性:○、密着性:○、耐擦傷性:○実施例3成分AとしてニューフロンティアBPE-20第一工業製薬株製:ビスフェノールAポリエトキシジアクリレート一般式1においてR1=H、R2=H、m=10、n=10を30部、成分BとしてニューフロンティアPHEを10部、同じく成分BとしてKAYARADOPP-1日本化薬株製:o-フェニルフェノールモノエトキシアクリレートを30部、成分CとしてKAYARADDPCA-120日本化薬株製:ジペンタエリスリトールポリカプロラクトンヘキサアクリレートを10部、成分DとしてKAYARADUX-0937を20部、成分EとしてIrgacure184を5部、60°Cに加温、混合し、本発明の樹脂組成物を得た。また、実施例1と同様にして得た樹脂層の屈折率を測定した。得られた樹脂組成物を用いて実施例1と同様にして本発明のプリズムレンズシートを得た。評価結果粘度:850mPas、屈折率:1.548、離型性:○、型再現性:○、密着性:○、耐擦傷性:○実施例4成分AとしてニューフロンティアBPE-10を30部、成分BとしてニューフロンティアPHEを5部、同じく成分BとしてKAYARADOPP-1.5を45部、成分CとしてSR-9035サートマー製:トリメチロールプロパンポリエトキシトリアクリレートを5部、成分DとしてKAYARADUX-0937を15部、成分EとしてDarocur1173を5部、60°Cに加温、混合し、本発明の樹脂組成物を得た。この樹脂組成物の粘度25°Cは500mPasであった。また、実施例1と同様にして得た樹脂層の屈折率を測定した。得られた樹脂組成物を用いて実施例1と同様にして本発明のプリズムレンズシートを得た。評価結果粘度:500mPas、屈折率:1.560、離型性:○、型再現性:○、密着性:○、耐擦傷性:○比較例1特許文献1特開2010-126670号公報の実施例3に従い、該文献製造例3の化合物ビスフェノールAジグリシジルエーテルのアクリル酸4モル付加物を合成し、製造例3の化合物を90部、KAYARADDPHA日本化薬株製、ジペンタエリスリトールヘキサアクリレートを10部、Irgacure184BASFジャパン株製:1-ヒドロキシ-シクロヘキシルフェニルケトン2部を60°Cに加温、混合し、比較用の樹脂組成物を得た。この樹脂組成物の粘度50°Cは9400mPasであった。また、実施例1と同様にして得た樹脂層の屈折率を測定した。得られた樹脂組成物を用いて実施例1と同様にして本発明のプリズムレンズシートを得た。この比較例は粘度が非常に高いため加工性が悪く、離型性にも劣るため連続成型加工には不適である。評価結果粘度:9400mPas、屈折率:1.550、離型性:×、型再現性:○、密着性:○、耐擦傷性:×比較例2特許文献2特許第4457960号の実施例1に従い、合成例1のウレタンアクリレートを合成し、合成例1の化合物を22.5部、ビス4-アクリロイルオキシエトキシフェニルスルフィドを20部、o-フェニルフェニルアクリレートを25部、ベンジルメタクリレートを10部、テトラヒドロフルフリルアクリレートを17.5部、トリメチロールプロパントリアクリレートを5部、Irgacure184を5部、60°Cに加温、混合し、比較用の樹脂組成物を得た。また、実施例1と同様にして得た樹脂層の屈折率を測定した。得られた樹脂組成物を用いて実施例1と同様にして本発明のプリズムレンズシートを得た。粘度:70mPas、屈折率:1.560、離型性:○、型再現性:○、密着性:○、耐擦傷性:×比較例3成分AとしてニューフロンティアBPE-4第一工業製薬株製:ビスフェノールAポリエトキシジアクリレート一般式1においてR1=H、R2=H、m=2、n=2を40部、成分BとしてニューフロンティアPHEを5部、同じく成分BとしてKAYARADOPP-1.5を40部、成分CとしてKAYARADTHE-330を10部、成分DとしてKAYARADUX-0937を5部、成分EとしてIrgacure184を5部、60°Cに加温、混合し、本発明の樹脂組成物を得た。また、実施例1と同様にして得た樹脂層の屈折率を測定した。得られた樹脂組成物を用いて実施例1と同様にして本発明のプリズムレンズシートを得た。評価結果粘度:300mPas、屈折率:1.566、離型性:○、型再現性:○、密着性:○、耐擦傷性:×比較例4成分AとしてファンクリルFA-328日立化成工業株製:ビスフェノールAポリエトキシジアクリレート一般式1においてR1=H、R2=H、m=4、n=4を30部、成分BとしてニューフロンティアPHEを5部、同じく成分BとしてKAYARADOPP-1.5を40部、成分CとしてKAYARADTHE-330を20部、成分DとしてKAYARADUX-0937を5部、成分EとしてIrgacure184を5部、60°Cに加温、混合し、本発明の樹脂組成物を得た。また、実施例1と同様にして得た樹脂層の屈折率を測定した。得られた樹脂組成物を用いて実施例1と同様にして本発明のプリズムレンズシートを得た。評価結果粘度:200mPas、屈折率:1.555、離型性:○、型再現性:○、密着性:○、耐擦傷性:×比較例5成分AとしてニューフロンティアBPE-10を60部、成分BとしてニューフロンティアPHE-2第一工業製薬株製:フェノキシジエトキシアクリレートを5部、成分CとしてKAYARADPET-30日本化薬株製:ペンタエリスリトールトリアクリレートを20部、成分DとしてKAYARADUX-0937を15部、成分EとしてDarocur1173を5部、60°Cに加温、混合し、本発明の樹脂組成物を得た。また、実施例1と同様にして得た樹脂層の屈折率を測定した。得られた樹脂組成物を用いて実施例1と同様にして本発明のプリズムレンズシートを得た。評価結果粘度:900mPas、屈折率:1.535、離型性:○、型再現性:○、密着性:○、耐擦傷性:×比較例6成分AとしてニューフロンティアBPE-10を60部、成分BとしてニューフロンティアPHE-2第一工業製薬株製:フェノキシジエトキシアクリレートを10部、成分CとしてKAYARADDPHA日本化薬株製:ジペンタエリスリトールヘキサアクリレートを15部、成分DとしてKAYARADUX-0937を15部、成分EとしてDarocur1173を5部、60°Cに加温、混合し、本発明の樹脂組成物を得た。また、実施例1と同様にして得た樹脂層の屈折率を測定した。得られた樹脂組成物を用いて実施例1と同様にして本発明のプリズムレンズシートを得た。評価結果粘度:900mPas、屈折率:1.539、離型性:○、型再現性:○、密着性:○、耐擦傷性:×実施例1~4及び比較例1~6の評価結果から明らかなように、特定の組成を有する本発明の樹脂組成物は離型性、型再現性、基板フィルムとの密着性が良好であり、耐久性耐擦傷性、耐スクラッチ性に優れる。そのため例えばレンチキュラーレンズ、プリズムレンズ、マイクロレンズ等の基材上に成型する光学レンズシートに適しており、他の光学シートとの接触によって発生する形状の欠点を抑制することができる。"